СТРУКТУРЫ ДЛЯ ГАЗОДИФФУЗИОННЫХ ЭЛЕКТРОДОВ

1. Газодиффузионный электрод, содержащий
а) по меньшей мере, одну газодиффузионную среду,
б) по меньшей мере, один слой катализатора на вершине указанной газодиффузионной среды, содержащий, по меньшей мере, один нанесенный катализатор, и
в) по меньшей мере, один слой катализатора без подложки на вершине слоя нанесенного катализатора, указанного выше в б), причем указанный слой катализатора без подложки имеет более высокую полную загрузку катализатора, чем в б).
2. Газодиффузионный электрод по п.1, где указанная газодиффузионная среда является проводником электронов.
3. Газодиффузионный электрод по п.1 или 2, где указанная газодиффузионная среда содержит бумагу из углеродных волокон, графитизированную бумагу из углеродных волокон, углеродную волокнистую ткань, графитизированную углеродную волокнистую ткань и/или листы, которым была придана проводимость добавлением сажи.
4. Газодиффузионный электрод по п.1, имеющий от двух до трех газодиффузионных сред.
5. Газодиффузионный электрод по п.1, где указанные нанесенные катализаторы или катализаторы без подложки содержат платину, палладий, родий, иридий, осмий и/или рутений или сплавы платины, палладия, родия, иридия, осмия и/или рутения с не благородными металлами, в частности Fe, Cr, Zr, Ni, Co, Mn, V и/или Ti.
6. Газодиффузионный электрод по п.1, где указанные слои катализатора имеют полную толщину в интервале от около 1 до 1000 мкм.
2
7. Газодиффузионный электрод по п.1, где общее содержание благородного металла в слое катализатора составляет от около 0,1 до 10,0 мг/см.
8. Газодиффузионный электрод по п.1, где указанный электрод содержит, по меньшей мере, один слой катализатора на вершине газодиффузионной среды по направлению к мембране, содержащий, по меньшей мере, один катализатор, содержащий углерод, в частности сажу, графит или графитизированную сажу в качестве носителя.
9. Газодиффузионный электрод по п.5 или 8, где содержание металла в слое нанесенного катализатора лежит в интервале от около 10 до 90 мас.%.
10. Газодиффузионный электрод по п.1, где газодиффузионная среда содержит, по меньшей мере, два слоя катализатора на вершине указанной газодиффузионной среды по направлению к мембране, причем каждый слой содержит, по меньшей мере, один нанесенный катализатор, имеющий различное содержание металла.
11. Газодиффузионный электрод по п.10, где первый слой нанесенного катализатора на вершине указанной газодиффузионной среды имеет более низкое содержание металла, чем второй слой нанесенного катализатора по направлению к мембране.
12. Газодиффузионный электрод по п.1, где нанесенный катализатор содержит металлы Pt, Pd, Ir, Rh, Os и/или Ru в качестве катализатора.
13. Газодиффузионный электрод по п.10, где нанесенный катализатор дополнительно содержит Аu и/или Ag.
14. Газодиффузионный электрод по п.10, где нанесенный катализатор представляет собой сплав, содержащий (i) Pt, Pd, Ir, Rh, Os или Ru и (ii) Fe, Co, Ni, Cr, Mn, Zr, Ti, Ga или V.
15. Газодиффузионный электрод по п.1, где катализатор без подложки содержит в качестве катализаторов чернь благородного металла.
16. Газодиффузионный электрод по п.15, где катализаторы благородного металла представляют собой черни Pt, Pd, Ir, Rh, Os и/или Ru.
17. Газодиффузионный электрод по п.15, где катализаторы из черни благородных металлов представляют собой сплавы, содержащие (i) Pt, Pd, Ir, Rh, Os или Ru и (ii) Fe, Со, Ni, Cr, Mn, Zr, Ti, Ga или V.
18. Газодиффузионный электрод по п.15, где катализаторы из черни благородных металлов представляют собой металлические катализаторы из Pt или PtRu.
19. Газодиффузионный электрод по п.1, где слой катализатора на вершине газодиффузионной среды содержит, по меньшей мере, один нанесенный катализатор, имеющий до 80 мас.% Pt на углеродном носителе.
20. Газодиффузионный электрод по п.1, где слой нанесенного катализатора на вершине газодиффузионной среды имеет содержание металла от около 10 до 95 мас.% Pt, предпочтительно от около 20 до 90 мас.% Pt, и особенно предпочтительно от около 60 до 80 мас.% Pt.
21. Газодиффузионный электрод по п.19 или 20, где слой катализатора без подложки на вершине слоя нанесенного катализатора представляет собой чернь Pt или чернь PtRu.
22. Применение газодиффузионного электрода по пп.1-21 в топливных элементах, в особенности в топливных элементах с ионообменными мембранами, таких, как электролизеры деполяризованной кислородом водной соляной кислоты, в батарейных системах или сенсорных системах.
23. Мембранная электродная установка, содержащая (i), по меньшей мере, одну ионообменную мембрану, в особенности проводящую протоны мембрану, (ii) по меньшей мере, один газодиффузионный электрод по пп.1-21.